(57)【要約】      （修正有）【課題】チョクラルスキー法によるサファイアインゴットの製造において、原料溶融液の再使用を繰り返しても原料溶融液の不純物濃度の上昇を抑制することができ、泡のないサファイア単結晶を製造する方法を提供する。【解決手段】チョクラルスキー法でサファイアインゴットを製造し、該サファイアインゴットのショルダー部とテール部を切断してコアを得ると共に、切断されたショルダー部とテール部を他バッチのチョクラルスキー法によるサファイアインゴットの製造原料の一部として用いる。【選択図】なし【特許請求の範囲】
【請求項１】
チョクラルスキー法でサファイアインゴットを製造し、該サファイアインゴットのショルダー部とテール部を切断してコアを得ると共に、切断されたショルダー部とテール部を他バッチのチョクラルスキー法によるサファイアインゴットの製造原料の一部として用いることを特徴とする、サファイアインゴットの製造方法。
【請求項２】
ショルダー部とテール部を他バッチのチョクラルスキー法によるサファイアインゴットの製造原料の一部とするに際し、該ショルダー部とテール部を水洗し、ついで水溶性有機溶媒で洗浄してから原料として用いる請求項１記載の製造方法。
【発明の詳細な説明】
【技術分野】
【０００１】
本発明は、エピタキシャル成長用基板や光学材料として使用されるサファイア単結晶の製造方法に関する。
【背景技術】
【０００２】
サファイア（酸化アルミニウム）単結晶体は、窒化物系化合物半導体やシリコンのエピタキシャル成長用基板、高強度の窓材等として広く利用されている。近年、省エネルギーの観点からＬＥＤテレビやＬＥＤ照明などとしてＬＥＤの需要が拡大傾向にあることから、特に窒化物系化合物半導体エピタキシャル成長用のサファイア基板の需要が拡大している。
【０００３】
サファイア単結晶体の作製方法にはベルヌーイ法、ＥＦＧ（Ｅｄｇｅ−ｄｅｆｉｎｅｄ  Ｆｉｌｍ−ｆｅｄ  Ｇｒｏｗｔｈ）法、チョクラルスキー法、キロポーラス法、ＨＥＭ（Ｈｅａｔ  Ｅｘｃｈａｎｇｅ  Ｍｅｔｈｏｄ）法などが知られている。
【０００４】
現在、直径１５０ｍｍの大型基板（当該業者は一般にこれを６インチ基板と呼ぶ）の材料となるサファイア単結晶体の成長方法として最も一般的なのはキロポーラス法である。キロポーラス法は融液成長法の一種で、原料溶融液面に接触させた種結晶体を引上げず、或いは１ｍｍ／時間以下の極端に遅い速度で引上げつつ、ヒーター出力を徐々に下げて坩堝を冷却することにより、原料溶融液面下で単結晶体を成長させる方法であり、優れた結晶特性を有する大口径の単結晶体を比較的容易に得ることができる。
【０００５】
しかし、キロポーラス法は結晶方位ごとに異なる成長速度の影響を大きく受けることが知られており、サファイア単結晶の場合、ｃ軸（ミラー指数＜０００１＞）方向に結晶を成長させることが難しく、ａ軸（同＜１１−２０＞）を下面に向けた種結晶を溶融液に接触させ、ａ軸方向に結晶成長させることが一般的である（例えば、特許文献２参照）。
【０００６】
このようにして得られたａ軸を成長方向とするサファイア単結晶体から窒化物系化合物半導体のエピタキシャル成長に用いられるｃ面のサファイア単結晶基板を得るためには、コアドリル等を用いて該単結晶体の側面方向であるｃ軸方向から希望の直径を持つ円柱体を切り抜き、これをマルチワイヤソー等で円板状に切断する必要がある。
【０００７】
一方、チョクラルスキー法はキロポーラス法と同様に融液成長法の一種であるが、原料溶融液面に接触させた種結晶体を０．５〜１０ｍｍ／時間程度の速度で引上げつつ、引き上げ速度、結晶回転数やヒーター出力を調整することで所望の直径の結晶体を融液面上に成長させる方法である。チョクラルスキー法では、一般にイリジウム製などの坩堝を誘導加熱方式で直接加熱することにより、キロポーラス法で用いられている抵抗加熱方式よりも大きな温度勾配を形成して結晶育成を行う。
【０００８】
このような大きな温度勾配下で結晶育成を行う場合、育成方位ごとの成長速度差が生じにくくなるためにｃ軸方向に結晶を育成させることが可能になるという利点がある。チョクラルスキー法では、基板に要する直径と任意の長さを有するｃ軸方向に成長させたサファイア単結晶体を容易に得ることができるため、コアドリルなどで円柱体を切り抜く必要もなく、育成した単結晶体からの基板取得効率が極めて高いという特徴がある。従来、チョクラルスキー法では大型／長尺の結晶育成が困難であると考えられてきたが、近年、研究開発が進んだことで、チョクラルスキー法で大型／長尺のサファイア単結晶体を育成する技術が確立されつつある。
【先行技術文献】
【特許文献】
【０００９】
【特許文献１】特開２０００−８２６７６号
【特許文献２】特開２００４−８３４０７号
【特許文献３】特開２００８−２０７９９２号
【発明の概要】
【発明が解決しようとする課題】
【００１０】
イリジウム坩堝を用いた高周波加熱方式のチョクラルスキー法を用いてサファイア単結晶を育成した場合、育成後に坩堝に残存する原料溶融液（以下、残メルトと記載）が坩堝に固着してしまい、坩堝を破損させずにこの残メルトを取り出すことが非常に難しいという問題がある。そのため、サファイア単結晶の連続生産に当たっては、この取り出せない残メルトに、単結晶として育成（消費）した分と等量の新規の原料を追加し、次回の結晶育成の原料とするのが通常である。
【００１１】
チョクラルスキー法で単結晶を育成する場合、融液中の不純物は偏析によって液相に残存しやすい傾向があるため、一般に成長させた結晶は原料溶融液と比較して著しく高純度である。逆に言えば、育成終了後の残メルトには不純物が濃縮された状態となる。このことは、連続生産にあたって残メルトの再使用を繰り返すに従って残メルトに不純物が濃縮され、原料溶融液の不純物濃度が増加していくことを示している。原料溶融液の純度の低下が進行すると、結晶育成の固液界面近傍で原料溶融液が組成的過冷却と呼ばれる状態となって結晶の異常成長を引き起こし、結果として育成した単結晶中に泡が混入する原因となる。
【００１２】
このように残メルトが一定以上の水準に汚染された場合、坩堝から残メルトを除去する工程が必要となる。この工程はイリジウム坩堝を破損させるリスクを伴い、また残メルト取り出しの際に生じた坩堝の変形やピンホールの修正などに多額のコストを要するため、極力回避することが望ましい。
【課題を解決するための手段】
【００１３】
そこで発明者らは、上記の点に鑑み鋭意研究した結果、チョクラルスキー法を用いて育成したサファイア単結晶のうち、製品として使用されないショルダー部およびテール部を洗浄し、再び原料として投入することで、溶融原料全体としての不純物の濃縮を低減し、その結果、泡の混入を抑制しうることを見出し、本発明を完成した。
【００１４】
すなわち本発明は、チョクラルスキー法でサファイアインゴットを製造し、ショルダー部とテール部を切断してコアを得ると共に、切断されたショルダー部とテール部を他バッチのチョクラルスキー法によるサファイアインゴットの製造原料の一部として用いることを特徴とする、サファイアインゴットの製造方法である。
【発明の効果】
【００１５】
本発明による、ショルダー部とテール部を他バッチのチョクラルスキー法によるサファイアインゴットの製造原料の一部として用いるサファイアインゴットの製造方法を用いることで、従来よりも泡のない単結晶サファイア結晶体を繰り返し製造することがより多く可能となる。
【図面の簡単な説明】
【００１６】
【図１】チョクラルスキー法単結晶引上げ炉の構造を示す模式図。
【発明を実施するための形態】
【００１７】
本発明におけるチョクラルスキー法でサファイアインゴットを製造する方法は、公知の方法がそのまま適用できるが、その概略を説明すると以下の通りである。
【００１８】
即ち、チョクラルスキー法でのサファイアインゴット製造はバッチ方式となり、通常、図１に例示する如き結晶育成装置の一例（模式図）を用いて、例えば、直胴部直径５０〜１６０ｍｍ、長さ５０〜５００ｍｍ程度のインゴットを原料融液から引き上げる。
【００１９】
この単結晶引上げ装置は、結晶成長炉を構成するチャンバー１を備えており、このチャンバー上壁には、開口部を介して、図示しない駆動機構によって上下動および回転可能な単結晶引上げ棒２が吊設されている。この単結晶引上げ棒の先端には、保持具３を介して種結晶体４が取り付けられており、種結晶体が坩堝５の中心軸上に位置するように配置されている。また、この単結晶引上げ装置の上端には、結晶重量を測定するロードセル６を備えている。
【００２０】
坩堝５は、チョクラルスキー法に用いられる坩堝として公知の形状の坩堝を使用することができる。一般には、上部から見た開口部が円形状であり、円柱状の胴部を持ち、底面の形状が平面状又は碗状又は逆円錐状のものが用いられる。また、坩堝の材質としては、原料溶融液である酸化アルミニウムの融点に耐え、また酸化アルミニウムとの反応性が低いものが適しており、イリジウム、モリブデン、タングステン、レニウムまたはこれらの合金が一般的に用いられる。とりわけ、耐熱性・耐酸化性に優れたイリジウムを使用することが好ましい。
【００２１】
坩堝の周囲には坩堝の底部及び外周を取り囲むように、断熱壁７ａが設置されている。また、坩堝上方の単結晶引上げ域の側周部を環囲する断熱壁７ｂが設置されている。該断熱壁７ａ，７ｂは、公知の断熱性の素材、または断熱のための構造が制限なく利用できるが、イットリウム、カルシウム、マグネシウム等を添加して安定化したものを含むジルコニア系およびハフニア系の素材、アルミナ系の素材、カーボン系の素材、タングステン、モリブデンなどの金属板を積層させた反射材等が特に好適に利用できる。
【００２２】
ここで用いられる断熱壁は、内面と外面の温度差が非常に大きい環境下で使用されるため、加熱、冷却の繰り返しによって素材が著しく変形、割れを生じやすい。このような断熱壁の変形や割れによって結晶成長域の温度勾配が刻々と変化すると、安定的な結晶製造を困難にする。そこで、断熱壁は全体を一体の素材で構成するのではなく、いくつかに分割された断熱材の組み合わせで構成することにより、このような変形や応力による断熱壁の割れやそれに伴う温度環境の変化を低減するのが好ましい。
【００２３】
単結晶引上げ域を環囲する断熱壁の上端の開口部は、単結晶引上げ棒の挿入孔が少なくとも穿孔された天井板８により閉塞される。これにより、単結晶引上げ域は、上記断熱壁７ａ，７ｂと天井板８とにより形成される単結晶引上げ室内に収まるため、その保熱性が大きく向上する。該天井板は断熱壁と同様、公知の断熱性の素材、または断熱のための構造で形成されていればよい。また、該天井板は、必ずしも平板状である必要はなく、断熱壁の環囲体の上端開口部を後述する穿孔部分を除いて閉塞するものであれば如何なる形状であっても良い。例えば、平板状以外の形状として円錐台状、逆円錐台状、笠状、逆笠状、ドーム状、逆ドーム状等であっても良い。
【００２４】
断熱壁の外周、おおよそ坩堝の高さの位置を環囲して、高周波コイル９が設置されている。該高周波コイルには、図示しない高周波電源が接続される。高周波電源は、一般のコンピュータからなる制御装置に接続され、出力を適宜調節される。該制御装置は、前記ロードセルの重量変化を解析して高周波電源の出力を調整するほかに、結晶引上げ軸や坩堝の回転数、引上げ速度、ガスの流入出のためのバルブ操作なども併せて制御するのが一般的である。
【００２５】
半導体向けサファイア基板用のサファイア単結晶コアを製造するための原料としては、後述するインゴットを切断して得られたショルダー部とテール部以外に、新規原料として、通常、純度４Ｎ（９９．９９％）以上の純度を有する酸化アルミニウム（アルミナ）が用いられる。不純物はサファイア単結晶の格子間又は格子内に混入して結晶欠陥の起点となることから、純度の低い原料を用いるとサブグレインが発生しやすく、また結晶が着色する傾向がある。結晶の着色の原因は不純物によって形成された結晶欠陥に起因する色中心（カラーセンター）であり、結晶欠陥の多さを間接的に示している。特に不純物としてのクロムは着色に顕著な影響を及ぼすことから、クロムの含有量が１００ｐｐｍ未満の原料を使用することが好ましい。
【００２６】
また、該原料の嵩密度はなるべく高いものが坩堝に多くの原料を充填することができ、また炉内での原料の飛散を抑制できるため適している。好ましい原料の嵩密度は１．０ｇ／ｍｌ以上、さらに好ましくは２．０ｇ／ｍｌ以上である。このような性状の原料としては、酸化アルミニウム粉末をローラープレス等で造粒したものや、破砕サファイア（クラックル、クラッシュサファイア等）が知られている。
【００２７】
一方、原料とするショルダー部とテール部は、坩堝に充填可能な任意の形状で坩堝中に投入することができる。例えば、ショルダー部、テール部を原形のまま投入することもできるし、任意の形状に破砕／切断して投入することもできる。但し、サファイア単結晶は非常に硬いため破砕／切断に労力を要し、破砕／切断に際して工具等からの不純物の混入も懸念されるため、ショルダー部、テール部を原形のまま坩堝に投入することが特に好ましい。
【００２８】
チョクラルスキー法では通常、原料溶融液をすべて単結晶化することはできず、凸状に成長した育成界面（テール部）の高さ以上の深さの原料溶融液を残して結晶育成を終了する必要がある。この原料溶融液の未使用分（残メルト）は冷却の過程で坩堝に固着してしまうため、坩堝を破損させずこれを除去することは困難である。そのため、従来、連続生産時における原料としては、前回結晶成長に用いた残メルトに、前回結晶成長に単結晶として引き上げた重量と等量の新規原料を加えて次回育成時の原料とする。
【００２９】
本発明では従来とは異なり、残メルトに、過去に製造した結晶のショルダー部とテール部を加え、前回結晶成長に単結晶として引き上げた重量から前記ショルダー部とテール部の重量を差し引いた分の新規原料をさらに加えて次回育成時の原料とすることが重要である。このようにショルダー部とテール部を原料の一部とすることで、原料溶融液の不純物濃度の増加を抑制し、結晶中に混入する泡を低減させることが可能である。
【００３０】
ショルダー部とテール部を原料として用いた場合の不純物濃度の低減効果については、次のように考えることができる。一般に用いられているサファイア単結晶育成用の高純度アルミナ原料には、シリコン、鉄などの不純物が数〜数十ｐｐｍ含まれている。これらの不純物は偏析のため育成した単結晶中には殆ど取り込まれず、ほぼ全量が残った原料溶融液中に残存・濃縮する。
【００３１】
ここで、追加する原料として通常用いられている高純度アルミナ原料を使用することは、新たに不純物を含む原料を追加するということであり、ショルダー部、テール部などの育成した単結晶の端材を使用することは、不純物を含まない超高純度な原料を投入することに等しい。この違いによって、ショルダー部・テール部を原料として再投入することは、単に不要な結晶端材の再利用という観点ではなく、融液の不純物濃度の上昇を抑制し、単結晶中への泡の混入を抑制する効果を発揮する。
【００３２】
該原料を前記結晶成長炉内に設置された前記坩堝内に装入し、加熱により原料溶融液とする。原料が溶融状態に到達するまでの昇温速度は特に限定されないが、５０〜２００℃／時間であることが好ましい。
【００３３】
結晶引上げ軸先端の種結晶保持具に装着された種結晶を該原料溶融液面に接触させ、ついで徐々に引上げて単結晶体を成長させる。単結晶引上げを実施する際の、種結晶が接触する部分の原料溶融液の温度は、結晶が異常成長を起こさず安定的に成長するためには、必然的に融点よりも僅かに低い温度（過冷却温度）となることが知られている。サファイア単結晶の場合は２０００〜２０５０℃の温度で実施することが好ましい。
【００３４】
引き上げに用いる種結晶は、サファイア単結晶であり、原料溶融液面と接する先端鉛直方向を任意の所望する結晶方位とする。原料溶融液に接触する先端の形状は特に限定されず、平面であっても不特定面で構成されていても良い。また、該種結晶の側面は特に限定されず任意の形状を選択できるが、円柱状、あるいは四角柱状が好ましい。
【００３５】
また、該種結晶の上方には、保持具で保持するための拡大部及び／又はくびれ部及び／又は貫通孔を有するのが一般的である。
【００３６】
成長させる単結晶の品質は、該種結晶の品質に大きく依存するため、その選定には特に注意を要する。種結晶としては、結晶欠陥や転移と呼ばれる結晶構造の不完全部分が極力少ないものが望ましい。結晶構造の良否は、種結晶の先端面又はその近傍をエッチピット密度測定、ＡＦＭ、Ｘ線トポグラフィ等の方法を用いて評価することができる。また、結晶欠陥は残留応力が大きいほど多くなる傾向があることから、クロスニコル観察や応力複屈折などで応力の程度が小さいものを選定することも効果的である。
【００３７】
該種結晶を原料溶融液に接触させた後、種結晶および／又は坩堝の回転数、引上げ速度、高周波コイルの出力等を制御して肩部（拡径部）を形成し、所望の結晶径まで拡径させた後、当該結晶径を維持するように引き上げを行う。
【００３８】
拡径により程度の大きさまでにするかは、どのような大きさの単結晶体を製造するかによって決定されるが、一般にチョクラルスキー法の育成においては結晶径が大きいほどサブグレインや微小な気泡が発生する傾向がある。よって、例えば６インチ級の基板を量産するという観点からは、１５０〜１７０ｍｍとするのが好適である。
【００３９】
引上げは通常、０．１〜２０ｍｍ／時間の速度で行うことができるが、引上げ速度が小さすぎると単位時間あたりの結晶成長量が減少して生産性が悪化し、引上げ速度が大きすぎると育成環境の変動が大きくサブグレインや微小な気泡が発生しやすくなる。生産性と結晶品質の両立を勘案すると、引上げ速度は好ましくは０．５〜１０ｍｍ／時間、さらに好ましくは１〜５ｍｍ／時間である。
【００４０】
単結晶の育成中、種結晶は引上げ軸を中心として０．１〜３０回転／分で回転させることが好ましい。また、上記種結晶の回転に併せて、坩堝を該種結晶の回転方向と逆方向又は同方向に同様の回転速度で回転させても良い。
【００４１】
単結晶体引上げ中の炉内圧力は、加圧下、常圧下、減圧下のいずれでもよいが、常圧下で行うことが簡便である。雰囲気としては窒素、アルゴン等の不活性ガス、または該不活性ガスに０〜１０体積％の任意の量の酸素を含む雰囲気が好ましい。
【００４２】
単結晶の直胴部の長さは任意であるが、基板製造用としてはマルチワイヤソーで効率よく加工できるよう、好ましくは２００ｍｍ以上、さらに好ましくは２５０ｍｍ以上である。直胴部の長さが２００ｍｍ未満である場合、マルチワイヤソーで効率よく切断する為には複数のコアを精密に方位を揃えて繋ぎ合わせ、全長を２００ｍｍ以上としてからマルチワイヤソーで切断するといった追加工程を要することになり、製造効率を低下させ、製造コストの上昇に繋がるため好ましくない。一方、５００ｍｍを超える長さとすることは、育成中の炉内のホットゾーンの温度環境変化が大きくなりすぎるため安定した育成が困難となる傾向がある。
【００４３】
このようにして所望の直胴部径と長さを有するサファイア単結晶体を引上げた後、該単結晶体を原料溶融液から切り離す。単結晶体を原料溶融液から切り離す方法は特に限定されず、ヒーター出力の増大（原料溶融液の温度の上昇）により切り離す方法、結晶引上げ速度の増加により切り離す方法、坩堝の降下により切り離す方法など、いずれの方法を採用しても良い。なお、単結晶体が原料溶融液から切り離れる瞬間の温度変動（ヒートショック）を小さくするために、ヒーター出力を徐々に上げる、もしくは結晶引上げ速度を徐々に速くすることによって結晶径を徐々に減少させるテール処理を行うことは効果的である。
【００４４】
原料溶融液から切り離された単結晶体は、炉内から取り出せる程度の温度まで冷却される。冷却速度は速いほうが育成工程の生産性を上げることができるが、速すぎると単結晶体の内部に残留する応力歪みが大きくなり、冷却時や後の加工時に破砕やひび割れが発生したり、最終的に得られる基板に異常な反りが発生するおそれがある。逆に、冷却速度が遅すぎると結晶育成炉を占有する時間が長くなり、育成工程の生産性が低下する。これらを勘案し、冷却速度としては、１０〜２００℃／時間が好ましい。
【００４５】
上記の製造方法によって得られるサファイア単結晶体の、実質的に製品として利用する直胴部には蛍光灯などの室内光で確認可能な気泡はもとより、暗室内で高照度ハロゲンランプを結晶内部に照射することによる、目視によって確認できる微少気泡を全く有さないか、泡を有する部分の垂直方向の長さが全長の３％以下である。
【００４６】
本発明の製造方法によって得られるサファイアは単結晶体であるが、さらにＸ線トポグラフで確認可能なサブグレインも有さない、即ち、真の単結晶体若しくはそれに近いものである。当該サブグレインの確認のためのＸ線トポグラフの測定条件を以下の表１に示す。
【００４７】
【表１】
2014162698.tif 000002
【００４８】
本発明においては、上記条件で撮影された、明度０（黒）〜２５５（白）の２５６階調の濃淡で表されるグレースケール像において、該明度が１６以上異なる境界を有する面（及びそれに伴う粒界）が認められない場合、Ｘ線トポグラフで確認可能なサブグレインを有さないとする。なお、簡易的には暗室内でのクロスニコル等によって観察できる脈理（ストライヤ）の有無でも判定が可能である。
【００４９】
本発明においては、このようにして得られたサファイアインゴットの、ショルダー部とテール部を切断してコアとなる直胴部を得る。当該切断方法は特に限定されず、公知の方法で切断することができるが、具体例を挙げると内周刃、外周刃、バンドソー、ワイヤソーなどを用いて切断する。
【００５０】
本発明における特徴は、上記の如くして切断し、製品化されない部分となるショルダー部およびテール部を、他バッチのチョクラルスキー法によるサファイアインゴットの製造原料の一部として用いる点にある。その効果は前述した通りである。
【００５１】
このように原料として使用するショルダー部およびテール部には表面にイリジウムなどの不純物が付着している場合があるが、これらはグラインダー等を用いてあらかじめ除去しておくのが好ましい。また、育成した単結晶体からショルダー部とテール部を切断する際に切削液などで表面が汚染されている可能性があるため、純水で洗浄した後、エタノール、アセトン、イソプロピロアルコール等公知の水溶性有機溶媒で洗浄し、乾燥させてから原料とするのが好ましい。
【実施例】
【００５２】
以下、具体的な実験例を挙げて本発明の実施態様をより詳しく説明するが、本発明はこれらに限定されるものではない。
【００５３】
実施例１
イリジウム製の坩堝に、出発原料として純度が４Ｎ（９９．９９％）の高純度アルミナ（ＡＫＸ−５  住友化学製）を５０ｋｇ投入した。原料を投入した前記坩堝を高周波誘導加熱方式のチョクラルスキー型結晶引上げ炉に設置し、炉内を１００Ｐａ以下まで真空排気した後に酸素を１．０体積％含む窒素ガスで大気圧まで導入した。大気圧到達後は、上記と同組成のガスを２．０Ｌ／分で炉内に導入しながら、炉内圧力が大気圧を維持するよう排気を行った。坩堝の加熱を開始し、坩堝内の酸化アルミニウム原料が溶融する温度に到達するまで９時間かけて徐々に加熱した。原料溶融液表面の対流の様子（スポークパターン）を参考にヒーター出力を適宜調整した後、先端がｃ面である四角柱状のサファイア単結晶の種結晶を、１回転／分の速度で回転させながら徐々に降下させ、種結晶の先端を原料溶融液に接触させた。種結晶が溶けず、かつ原料溶融液表面に結晶が成長しないようヒーター出力をさらに微調整した後、引上げ速度２ｍｍ／時間の速度で種結晶の引上げを開始した。
【００５４】
ロードセルの重量変化から推測される結晶直径が希望の直径となるよう適宜ヒーター出力を制御しながら結晶成長を行った。直径１６５ｍｍまでの拡径が終了した後は、直径１６０〜１７０ｍｍを維持しながら引上げ速度を３ｍｍ／時間に増加させて引き上げを続けた。直胴部の長さが３００ｍｍに到達した後、ヒーター出力を徐々に上げてテール処理を行い、その後引上げ速度１０ｍｍ／分で単結晶を原料溶融液から切り離した。
【００５５】
切り離した単結晶は３０時間かけて室温まで冷却した。その結果、鉛直方向にｃ軸を有する、直径１６０ｍｍ、直胴部の長さが３００ｍｍのサファイア単結晶体を得た。この単結晶体の重量はおよそ３０ｋｇだった。また、この単結晶体を暗室内で高照度ハロゲンランプで観察したところ、結晶内部に気泡等は観察されず、クロスニコル観察でも脈理等は観察されなかった。
【００５６】
上記の単結晶体から、バンドソーで結晶上部（ショルダー部）および結晶下部（テール部）を切断し、得られた単結晶体直胴部の上下切断面を平面研削装置でｃ面に整えた。その後、円筒研削装置で直径１５０ｍｍの円筒状とした後、既定の側面にオリエンテーションフラットを形成し、軸方向がｃ軸で直径１５０ｍｍ、長さ３００ｍｍの泡のないサファイア単結晶コアを得た。
【００５７】
前記のショルダー部およびテール部の表面に付着しているイリジウム等の不純物をグラインダーで除去した後、水洗し、次いでエタノールで洗浄した。結晶育成終了後の残メルトに、このショルダー部とテール部（合計約５ｋｇ）を投入し、さらに前記の高純度アルミナ原料を約２５ｋｇ加えて次回結晶育成の原料とし、前記の手順で再び結晶育成を行った。この操作を繰り返したところ、連続して１２回の泡のない結晶の育成が可能であった。
【００５８】
比較例１
ショルダー部、テール部を原料として使用せず、育成終了後の残メルトに前記の高純度アルミナ原料を約３０ｋｇを加えて次回結晶育成の原料とする他は実施例と同様の手順で結晶育成を実施した。その結果、連続して１０回の泡のない結晶の育成が可能であったが、１１回目以降に育成した結晶では、直胴部において直胴長の３％を越える領域に泡が混入していた。
【符号の説明】
【００５９】
１：チャンバー
２：単結晶引上げ棒
３：種結晶体保持具
４：種結晶体
５：坩堝
６：ロードセル
７ａ，７ｂ：断熱壁
８：天井板
９：高周波コイル
【図１】
2014162698.tif 000003